(57)【要約】【課題】  電動機のインシュレ−タはその製造時にバリ処理が必要、金型腐食性のガスを生成する、成形サイクルが長い、成形収縮が大きいため薄肉化が難しいなどの課題があった。【解決手段】  鉄心とコイル間の絶縁であるインシュレータを、ＤＳＣにより測定される融点が３５０℃以下、結晶化潜熱が１０Ｊ／ｇ以下、溶融時の生成ガス量が２００ｐｐｍ以下、繊維状無機強化材、もしくは無機充填材のうちから選ばれる少なくとも１つを９５重量％以下含有し、ステアリン酸系または脂肪酸アミド系の滑剤を添加しないか、３．０重量％以下添加した液晶ポリエステル樹脂成形品とし、ゲートサイズを１．２ｍｍ□以下、巻枠部の表面粗さを１０μｍＲｚ以下とする。更に結晶化潜熱の低いＬＣＰ樹脂を使用し、薄肉に成形する。【選択図】        図１
2006180698.tif 000002
【特許請求の範囲】
【請求項１】
固定子を形成するヨークの内周又は外周方向に突出した複数ティース部を有する鋼板を積層された鉄心と、前記ティース部に直接巻装され通電されるコイルと、前記コイルとティース部間に設けられ絶縁を行う各ティースごとに分割され前記ティースに挿入される絶縁部材と、前記絶縁部材を形成する成形品であって繊維状無機強化材若しくは無機充填材を含有する高耐熱熱可塑性樹脂である液晶ポリエステル樹脂を成形して前記鉄心と前記コイル間を絶縁する樹脂成形品と、を備え、前記樹脂成形品は、前記ティース部の前記コイルが軸方向に卷装される面の厚みを０.５乃至１.５ｍｍとし、且つ、前記コイルが軸方向に巻装される面の表面粗さを１０μｍＲｚ以下とする保圧圧力にて成形されることを特徴とする電動機。
【請求項２】
前記各ティース毎に分割される絶縁部材は、前記ティース部の前記コイルが軸方向に巻装される面を上下方向に分割することを特徴とする請求項１記載の電動機。
【請求項３】
固定子を形成するヨークの内周又は外周方向に突出した複数ティース部を有する鉄心と、前記ティース部に直接巻装され通電されるコイルと、前記コイルとティース部間に設けられ絶縁を行う絶縁部材と、前記絶縁部材を形成する繊維状無機強化材若しくは無機充填材を含有する高耐熱熱可塑性樹脂である液晶ポリエステル樹脂を成形して前記ティース部と前記コイル間を絶縁する樹脂成形品と、を備え、金型にインサートされた前記ティース部を覆うように前記高耐熱熱可塑性樹脂を一体に成形する前記樹脂成形品は、前記ティース部の前記コイルが軸方向に卷装される面の厚みを０.３乃至０．９ｍｍとし、且つ、前記コイルが軸方向に巻装される面の表面粗さを１０μｍＲｚ以下とする保圧圧力にて成形されることを特徴とする電動機。
【請求項４】
前記樹脂成形品は繊維状無機強化材若しくは無機充填材を３０−４０重量％程度含有することを特徴とする請求項１又は２又は３記載の電動機。
【請求項５】
前記樹脂成形品が成形される際の前記保圧圧力はＰＰＳ樹脂を射出成形する際の保圧圧力より大きいことを特徴とする請求項１又は２又は３記載の電動機。
【請求項６】
回転子に、焼結永久磁石又はプラスチック系のフェライト磁石又は希土類永久磁石が用いられたことを特徴とする請求項１乃至５の少なくともいずれかに記載の電動機。
【請求項７】
請求項１乃至５の少なくともいずれかに記載の電動機を搭載した圧縮機を使用し、凝縮器、絞り機構、蒸発器により構成され、冷媒がジフオロメタン、１、１、１、２、２―ペンタフルオロエタン、１、１、１、２―テトラフルオロエタン、１、１、１―トリフルオロエタン、クロロジフルオロメタン、二酸化炭素、アンモニア、ジメチルエーテル、プロパン、ブタンの内の少なくとも一種であり、冷凍機油が、エステル系、エーテル系、グリコール系、アルキルベンゼン系、ポリαオレフィン系、ポリビニールエーテル系、ナフテン系鉱油、パラフィン系鉱油の少なくとも一種であることを特徴とする冷凍・空調装置。
【請求項８】
固定子を形成する鉄心に直接巻装され通電されるコイルと前記鉄心間に設けられ絶縁を行う絶縁部材を、繊維状無機強化材もしくは無機充填材を３０−４０重量％程度含有し熱可塑性樹脂である液晶ポリエステル樹脂を金型に注入し射出成形するステップと、樹脂注入後絶縁部材成形品の表面粗さが１０μｍＲｚ以下となる保圧圧力にて保圧を行うステップと、成形された樹脂成形品若しくは固定子と一体になった樹脂成形品を冷却後金型内から取り出すステップと、を備えたことを特徴とする電動機の製造方法。
【請求項９】
固定子を形成する鉄心に直接巻装され通電されるコイルと前記鉄心間に設けられ絶縁を行う絶縁部材を、繊維状無機強化材もしくは無機充填材を３０−４０重量％程度含有し熱可塑性樹脂である液晶ポリエステル樹脂を注入し射出成形し樹脂成形品として形成する金型であって、固定金型側に前記樹脂成形品の巻枠頂部の形状をしたキャビティ、ランナー及びゲートを形成し、可動金型側に前記巻枠頂部より下側のキャビティを形成させる金型とし、前記固定金型と前記可動金型の分割位置に設けた前記ゲートのサイズを１.２ｍｍ角以下の寸法としたことを特徴とする電動機の金型装置。
【発明の詳細な説明】
【技術分野】
【０００１】
本発明は、電動機の技術に関するもので、例えば冷媒圧縮機及びこの冷媒圧縮機を用いた冷凍空調機に係わり、この冷媒圧縮機に搭載される電動機に関する。
【背景技術】
【０００２】
近年冷蔵庫やエアコンの圧縮機用電動機などには、高効率化とコンパクト化の目的で、複数のティースにまたがらずに１つのティースの回りに集中的に巻線を巻く集中巻式固定子を採用した電動機が検討され、ティ−スと巻線間には絶縁材として樹脂成形品が用いられるのが一般的である。
【０００３】
圧縮機内部には、冷媒を圧縮する圧縮要素部とこの圧縮要素を駆動させる電動機が内蔵され、−２０℃以下から１２０℃を越える環境において、冷媒と冷凍機油が貯留され、この混合液に晒されながら使用される。冷凍機油は圧縮要素部のシ−ル、潤滑を行うと共に冷媒ガスと混合して冷凍回路内を循環しながら、毛細管などの絞り部を通過して蒸発器、圧縮機に戻る。このため絶縁材などの樹脂が冷凍機油に溶出すると、圧縮要素部のシ−ル性・潤滑性の低下、絞り部の閉塞などの問題を発生しうる可能性がある。
【０００４】
そこで圧縮機内部の電動機の絶縁部材として、熱的安定性、耐加水分解性等の化学的安定性が高く、冷媒および冷凍機油に対する耐久性に優れるポリフェニレンサルファイド（以下ＰＰＳ樹脂）等を使用する検討が進められてきた。
【０００５】
従来の冷媒圧縮機の集中巻電動機の固定子および回転子の構造は、特許文献１に示す様に、固定子、この固定子ヨーク部の内周または外周方向に突出したティース部、ティ−スに直接巻装される巻線、巻線とティースとの絶縁を行う絶縁部材であるインシュレ−タ、回転子に埋設された永久磁石にて構成されている。
【０００６】
この集中巻電動機に使用されるインシュレ−タは、上下２分割され円環状固定子に挿入され、複数のティ−ス毎に分割されていないいわゆる一体タイプのインシュレ−タである。このインシュレ−タは、コイルが直接巻装される巻枠部と、巻枠長手延長方向において固定子の内径または外径側に配置される壁部と、その壁部には電線の結線を行うための端子箱とを備え、樹脂注入口であるゲ−トは壁部の先端に設けられている。
【０００７】
この絶縁部材は特許文献１に示す様に樹脂モールド成形品もしくはティース部と一体モールド化されたもので曲げ弾性率、曲げ強度や寸法を規定し、且つ、オリゴマの抽出量の少ないＰＰＳ、ＰＡ、ＰＢＴ、ＬＣＰなどが検討されている。なおこの中の液晶ポリエステルであるＬＣＰの組成物の特性に関しては特許文献２にて説明されている。
【０００８】
【特許文献１】特開２００１−５５９７９号公報（請求項１−３および請求項５、表１、図１、図２）
【特許文献２】特開平１０−４６００９号公報（００１４欄乃至００１８欄）
【発明の開示】
【発明が解決しようとする課題】
【０００９】
しかしながら、使用を検討されているＰＰＳ樹脂を用いてもオリゴマ−含有量の多いものは冷凍回路内で、オリゴマ−成分を溶出し、低温部に析出して回路を閉塞させる不具合があった。またＰＰＳ樹脂等は成分中に硫黄を含むため、溶融時に重合未反応成分等から硫黄を含んだ腐食性のガスを発生するため、金型寿命が短くなるなどの問題があった。
【００１０】
成形品に使用される樹脂は一般に高結晶性の樹脂であり、成形時の金型温度を高くし、金型内で保持する時間を長くして結晶化を促進させる必要があり、成形サイクルが長いとういう課題があった。またこれらの樹脂はバリが生成しやすいため、剥離したバリによる冷凍回路閉塞を防止するために、成形品のバリ処理が不可欠であった。ショットブラスト等のバリ処理を行う場合にはストレスにより成形品にクラックの生ずる恐れがあり、絶縁機能として必要とされる以上の肉厚としなければ成らず、加工費、材料費が高くなるという課題があった。ＬＣＰなどの樹脂を使用しようとしても複雑な成形品を製造する量産に対し多くの問題があるとともに、材料費も高いという問題があった。
【００１１】
また、固定子ティ−スと巻線間の絶縁材として成形した樹脂をティースに挿入する方式において、部位により収縮量絶対値の差違が大きい樹脂では、鉄心と樹脂成形品との挿入クリアランスが不均一となり、収縮率の少ない部分のクリアランスは大きくなるため、巻線工程における巻線張力や振動による巻乱れから、巻き込まれる量が減少して、スロット面積に対する巻線断面の比率である占線率が低下し、すなわち電動機の効率が低下を引き起こす。逆に収縮率の大きい部位はクリアランスが小さいかマイナス公差となり、ティースへの挿入時や巻線工程での巻線張力によりに成形品にクラックを生じ、絶縁機能を満足させられない。そのため電動機の効率と絶縁耐力を両立するためには、樹脂成形品の収縮率を小さく留めるように成形時の冷却時間を長くするか、絶縁機能として必要とされる以上の肉厚としなければならないという課題があった。
【００１２】
従来の集中巻式電動機に使用される絶縁材は、直接巻線が巻装される巻枠部と、巻枠長手延長方向において固定子の内径または外径側に設けた壁部と、内径または外径壁部に巻線の結線を行うための端子箱部より構成された樹脂成形品が用いられるが、樹脂注入口であるゲ−トを壁部頂部に設けた場合、多くのプレ−ト構成の金型での成形とする必要があり、金型構成部品点数が多く金型費用が嵩み製造時間がかかるという問題があった。以上の様に電動機の構造に対し、信頼性の高い絶縁物成形品を適用する場合安価で大量生産可能な製造が困難であるという問題があった。
【００１３】
本発明は以上のような問題を解決するもので、高効率、且つ、信頼性が高く大量生産が可能な電動機を提案するものである。更に製造サイクルが短く生産性の良い電動機の製造方法を提案するものである。更に簡単な構成で寿命の長いこの電動機の金型装置を提案するものである。更に信頼性が高く性能の良い冷凍・空調装置を提案するものである。
【課題を解決するための手段】
【００１４】
本発明の電動機は、固定子を形成するヨークの内周または外周方向に突出した複数ティース部を有する鋼板を積層された鉄心と、ティ−ス部に直接巻装され通電されるコイルと、コイルとティース部間に設けられ絶縁を行う各ティース事に分割されティースに挿入される絶縁部材と、絶縁部材を形成する成形品であって繊維状無機強化材もしくは無機充填材を含有する高耐熱熱可塑性樹脂である液晶ポリエステル樹脂を成形して鉄心とコイルを絶縁する樹脂成形品と、を備え、樹脂成形品はティース部のコイルが軸方向に巻装される面の厚みを０．５ないし１．５ｍｍとし、且つ、コイルが軸方向に巻装される面の表面粗さを１０μｍＲｚ以下とする保圧圧力にて成形されるものである。
【００１５】
本発明の電動機は、固定子を形成するヨークの内周または外周方向に突出した複数ティース部を有する鉄心と、ティ−ス部に直接巻装され通電されるコイルと、コイルとティース部間に設けられ絶縁を行う絶縁部材と、絶縁部材を形成する繊維状無機強化材もしくは無機充填材を含有する液晶ポリエステル樹脂を成形してティース部とコイルを絶縁する樹脂成形品と、を備え、金型にインサートされたティース部を覆う様に高耐熱熱可塑性樹脂を一体に成形する樹脂成形品は、ティース部のコイルが軸方向に巻装される面の厚みを０．３乃至０．９ｍｍとし、且つ、コイルが軸方向に巻装される面の表面粗さを１０μｍＲｚ以下とする保圧圧力にて成形されるものである。
【００１６】
本発明の電動機の製造方法は、固定子を形成する鉄心に直接巻装され通電されるコイルと鉄心間に設けられ絶縁を行う絶縁部材を、繊維状無機強化材もしくは無機充填材を３０−４０重量％程度含有し熱可塑性樹脂である液晶ポリエステル樹脂を金型に注入し射出成形するステップと、樹脂注入後絶縁部材成形品の表面粗さが１０μｍＲｚ以下となる保圧圧力にて保圧を行うステップと、成形された樹脂成形品もしくは固定子と一体となった樹脂成形品を冷却後金型から取り出すステップと、を備えたものである。
【００１７】
本発明の電動機の金型装置は、固定子を形成する鉄心に直接巻装され通電されるコイルと前記鉄心間に設けられ絶縁を行う絶縁部材を、繊維状無機強化材もしくは無機充填材を３０−４０重量％程度含有し熱可塑性樹脂である液晶ポリエステル樹脂を注入し射出成形し樹脂成形品として成形する金型であって、固定金型側に樹脂成形品の巻枠頂部の形状をしたキャビティ、ランナー及びゲートを形成し、可動金型側に巻枠頂部より下側のキャビティを形成させる金型とし、固定金型と可動金型の分割位置に設けたゲートのサイズを１．２ｍｍ各以下の寸法としたものである。
【発明の効果】
【００１８】
この発明は、上記構成としたので、高効率かつ、絶縁信頼性が高い電動機が得られる。又信頼性の高い冷凍・空調装置が得られる。又信頼性が高い電動機を生産性の高い製造方法にて製造できる。又信頼性が高くメインテナンスの容易な電動機の金型装置が得られる。
【発明を実施するための最良の形態】
【００１９】
実施の形態１．
以下、本発明に係わる実施の形態を図１及び図２に基づいて説明する。図１はこの発明の実施の形態１における集中巻型電動機の断面図である。また、図２は図１のスロット部２０を拡大した図である。固定子１は固定子バックヨーク２の内側に突出したティース３に巻線４がインシュレータ５を介して巻かれている。固定子コア１２は一円状に形成され、巻線４は回転子６が無い状態で固定子コア１２の内径側から巻線機のノズルが挿入されて、このノズルを動かすことによりインシュレータ５を介してティース３に直巻きされる。いわゆる集中巻で巻装される。固定子１に対向して固定子１の内側には磁石７が鉄心の中に埋め込まれた回転子６が回転可能に配置され図示していない軸受で支持される。なお図１の巻線４の説明を分かりやすくするため実物より大きくし、且つ一部しか記載していないが、本発明ではティース３間の溝に密に巻線を巻くことが出来る。なお図１では巻線４の中心部の記載を省略してあるが実際は密着して巻回してある。これにより溝の中央部にティース巻線絶縁用のスペースやし切り（図示せず）を除く範囲を巻線で埋められるので巻線のスペースファクターが良くなり効率の良い電動機が出来る。
【００２０】
インシュレータ５は、エナメル線や絶縁被覆された巻線４と固定子１２のヨーク部２やティース部３との間の絶縁を行なうために設けられるものである。圧縮機に用いるインシュレータ５としては、液晶ポリエステル樹脂（ＬＣＰ樹脂）を用いる。このＬＣＰ樹脂とは、パラヒドロキシ安息香酸(4-HBA)、ヒドロキシナフトエ酸(2,6-HNA)を重合反応させて得られる熱可塑性樹脂である。このＬＣＰ樹脂は従来のインシュレータ材料に比べ、耐熱性や抽出性に優れ、成形時の溶融粘度が低く薄肉での流動特性に優れ、溶融状態から固化するまでの熱量移動量が少ないため、固化速度が非常に速くバリが生成しにくい、という特性とともに２００℃以上の耐熱性（熱変形温度）を有している。
【００２１】
そのため、この電動機を圧縮機の駆動用に使用して高温高圧状態で冷媒や冷凍機油に露出して長期間使用されたとしても信頼性を確保できる。冷媒として、ジフルオロメタン、１，１，１，２，２−ペンタフルオロエタン、１，１，１，２−テトラフルオロエタン、１，１，１−トリフルオロエタン、クロロジフルオロメタン、二酸化炭素、アンモニア、ジメチルエ−テル、プロパン、ブタン、冷凍機油として、エステル系、エ−テル系、グリコ−ル系、アルキルベンゼン系、ポリαオレフィン系、ポリビニールエーテル系、ナフテン系鉱油、パラフィン系鉱油のいずれの組み合わせに対しても安定性が高く、圧縮機電動機のインシュレータとして適している。また、本実施の形態に記載したインシュレータ材料は、薄肉成形する必要があり、この材料は溶融流動性に優れることから有効である。
【００２２】
本発明に使用する液晶ポリエステル樹脂（ＬＣＰ樹脂）製のインシュレ−タは、融点が３５０℃以下とし、これであれば成形を行う射出成形機などの熱負荷が少なく大量生産に問題が少ない。また、結晶化潜熱が１０Ｊ／ｇ以下とすると熱可塑射出成形機の金型の中で樹脂が固化する際の発熱を抑えることが出来、結晶化潜熱が倍以上のＰＰＳに比べ良いし、この結果、金型に対する熱負荷が減らせるので金型寿命に対して有効であり，製造設備が簡単になり量産が容易になる。また溶融時の生成ガス量が２００ｐｐｍ以下(融点＋30degの範囲)とすることにより金型の腐食をも抑えることが出来都合が良い。また、インシュレータの強度上から炭素繊維、ガラス繊維、炭化珪素繊維、芳香族ポリアミド繊維、チタン酸カリウムウィスカ−繊維、アルミナ粉、シリカ粉、硫化モリブデン粉、黒鉛粉のうちの少なくとも１つから選ばれる無機充填材を９５重量％以下含有するものであって、１０乃至５０重量％含有するものが使い易い。このような樹脂には耐熱性や熱伝導性、あるいは費用的な問題からは充填材の含有率を増やすのが良いがあまり入れすぎると脆くなるなどの問題もあり１０乃至５０重量％含有するものが適当で、更に望ましくは３０−４０重量％程度を選択する。更にステアリン酸系金属塩の滑剤を添加しないか、３．０重量％以下添加した液晶ポリエステル成形品であり、コイルを直接巻装される巻枠部と、固定子の内径または外径側に配置される壁部と、その壁部には巻線の結線を行うための端子箱とを備え、内径または外径側の壁部の金型分割面近傍にサイドゲートを設け、ゲートサイズを１．２ｍｍ□以下とし、ゲ−トを凹形状部に設けている。固定子ティース部を覆い巻線が巻装される絶縁材の巻枠部の表面粗さを１０μｍＲｚ以下としている。
【００２３】
ここでいう液晶ポリマ（ＬＣＰ）とは、液晶構造を発現する高分子で、溶融時に分子が配向して流動しない固体と、分子が配向せずランダムな状態で流動する液体との中間状態となるもので、溶融時にこの液晶性を示す樹脂であれば流動性が良く射出成形が容易になる。本発明の液晶ポリエステル樹脂はベンゼン環類を有するモノマーをエステル結合で繋いだ全芳香族の主鎖型タイプで、この剛直鎖の配向により耐熱性や強度特性が得やすい。この樹脂に無機充填材を３０又は４０％混合し、２９０゜Ｃの融点で溶解時の生成ガス量が１５０ｐｐｍ／ｇ以下のものを成形に使用する。
【００２４】
図３は液晶ポリエステル樹脂とＰＰＳとの特性比較を示す図であって、樹脂として液晶ポリエステル樹脂（ＬＣＰ）は成形条件の変更を含め６種類と、参考用の従来例であるポリフェニレンサルファイド（以下ＰＰＳ樹脂）を記載する。無機充填材はガラス繊維の充填量である。滑剤は射出成形時に金型から成形樹脂を外しやすくする離形材で、樹脂成形品を金型から外す時に抵抗が大きいと、樹脂が変形したり、かじりが発生するなどの問題が起こる。樹脂に含めるものと金型に吹きつけるものなどがあるが本発明の場合固化時の収縮が均一で樹脂自体の剛性が高いので離形しやすく離形材はほとんど使用しなくとも良いが、成形装置の軽量不安定を解決するため一部に内部離形剤を使用し、どのような成形装置のスクリュー形状でも使用できるようにしている。
【００２５】
図３の抽出量とはオリゴマ抽出量であって、高分子化合物は一般に分子量一万以上で規則的繰り返し構造を有しこの繰り返し数である数十から数百程度を重合体というが、この内、重合体が２０程度までのものをオリゴマといい、このような低分子成分が冷媒や冷凍機油中に溶出してくる量のことである。オリゴマ抽出量が多いと冷媒回路中の低温部で析出し冷媒回路を詰まらせる原因となる。又熱可塑性樹脂は過熱すると溶融するが、融点はこの溶融温度で、この融点は、例えば示差走査熱量計（ＤＳＣ）等で計測する。結晶化潜熱は、やはりＤＳＣなどで溶融させた樹脂を一定速度で冷却降温したときに結晶ピークの面積から熱量を求めるもので、溶融後に固化する結晶性の樹脂はある温度で結晶化しこの時発熱するこの発熱量を言う。この発熱量が多いと冷却に時間がかかり、成形に時間がかかる。又熱可塑性樹脂は溶融時に微量ガスを発生する。これは樹脂製造段階で重合などが不充分で残留する未反応成分、末端基の反応による副生成物、不純物などが要因であったり、樹脂自体の微量熱分解で発生し、温度が高ければガス量も多くなる。このガス量が多いと金型へのスラグなどの付着も多くなり、腐食や摩耗が増加する。溶融時の生成ガス量によっては金型の腐食や摩耗で金型寿命が短くなる。
【００２６】
保圧とは射出した後冷却を行うまでの圧力を保つ時間でこれが極端に長いと成形サイクルが長くなってしまい、量産時に問題となる。グリセリンＢＤＶ値とは電線の絶縁層の絶縁耐力を測定する方法で、グリセリン溶液中に浸漬させた電線に電圧をかけ絶縁破壊する電圧、break  Down  Voltageを測定するもので、この電圧が高いほど絶縁信頼性が高く、特に低い部分があるとそこを基点としたレアーショート発生の原因となる。電動機の巻線はその巻線工程で冶具やノズルなどに電線が接触し絶縁皮膜は傷がつくし、巻線が直接巻回されるインシュレーター５の表面粗度が粗いと電線皮膜にも劣化などの影響がある。成形の際保圧を行う。樹脂が固化時に収縮しこの時縮や凹部など，ヒケを発生しやすい。この時射出する樹脂にシリンダーを回転させて圧力を掛けつづけ，即ち保圧により樹脂の充填量を確保してヒケを防止する。保圧が低い場合は表面粗度も大きくなり絶縁の信頼性を考えた表面粗さ１０μｍＲＺをこすのでＰＰＳ樹脂を成形する時の保圧より大きくすることが望ましい。この保圧をかけて金型の表面の形状を樹脂に移す金型転写性を良くすることが出来，成形後の樹脂の表面粗度が上がる。図３は、このＬＣＰ樹脂による効果を検証した結果でバリの有無や巻線の電圧破壊値などの信頼性評価や成形時の条件選択が得られている。
【００２７】
図３に示す様に、供試樹脂は、比較用としてＰＰＳ樹脂が１種、ＬＣＰ樹脂が２種類であるが、ＬＣＰは成形条件（保圧）をそれぞれ３条件、と２条件に振って計６種について検証を行った。ＬＣＰ樹脂は溶融粘度が低いため、成型機スクリュ−仕様によってはスクリュ−溝への食い込みが悪く、計量が安定しないことがある。これを防止する目的で滑剤を少量添加することがあるが、ＬＣＰ−１ｃには脂肪酸アミド系の添加剤を、ＬＣＰ−２にはステアリン酸系の添加剤をそれぞれ０．３ｗｔ％添加している。図３の各樹脂の成形品を粉砕して、クロロホルムによるソックスレ−抽出試験によりオリゴマ抽出量を評価した。ＬＣＰ−１は抽出量がＰＰＳ樹脂の半分であり、ＬＣＰ−２は添加剤を添加している分ＬＣＰ−１より抽出量は増加するが、それでもＰＰＳ樹脂と同等であり、ＬＣＰ樹脂は冷媒回路中の圧縮機に使用しても抽出物が冷凍回路を詰まらせるような不都合はなく、信頼性に優れることが分った。
【００２８】
次いでＤＳＣにより各樹脂の融点を測定したが、いずれの樹脂も約２９０℃であることから、通常の射出成形機の耐熱性で十分対応可能である。またＤＳＣにより結晶化潜熱を測定した。これは結晶性樹脂が溶融状態から固化するまでの間に発生する熱量を表すもので、この値が大きい場合は金型に保持して冷却する時間が多く必要で、この値が小さい場合は、容易に固化するので冷却時間は極短時間で良いことになる。この結果から、ＬＣＰ樹脂は結晶化潜熱が３Ｊ／ｇ以下と非常に小さいため冷却時間を短くしたハイサイクル成形が可能である。そして、各樹脂の溶融時の生成ガス量を測定したが、ＬＣＰ樹脂はＰＰＳ樹脂に比べて生成ガス量が少なく、腐食性の硫黄成分も含んでいないため、金型メンテナンス頻度を減らせ、金型の長寿命化をはかれるというメリットを有している。
【００２９】
次に各樹脂を同一の金型・成形機を用いてインシュレ−タ形状に成形し、ティ−ス端面に対向する巻枠頂部における、表面粗度を測定した。続いてインシュレ−タをティ−スに挿入し、例えば巻線は線径φ1.1を用て実際に巻線を施した後、１タ−ンづつ巻き解き、巻線のグリセリン中でのBDV値を測定することにより巻線の被膜へ与えるダメ−ジを検証した。この結果から同等保圧条件下ではＬＣＰ樹脂はＰＰＳ樹脂に比べて金型転写性が若干劣り、成形品の表面粗度が低く、巻線被膜へのダメ−ジも表面粗度に比例して悪い結果であった。しかし保圧圧力を上げて成形することにより、表面粗度が向上し、巻線被膜へのダメ−ジを少なく出来ることが分った。つまりインシュレ−タにＬＣＰ樹脂を用いて、巻線が巻装される巻枠部の表面粗度を10μmRZ以下とすることで、巻線被膜へダメ−ジを与えず、絶縁信頼性を確保できる。
【００３０】
図４，図５，図６は固定子ティース軸方向に２分割し、ティース３の軸方向端部からそれぞれティーすに差し込まれるインシュレ−タ５の構造を示す。図４，図５はインシュレータ５の半分を示し，ほとんど図４，図５と同一形状のインシュレータ５を反対側の軸方向端部から差し込み突合せ部を一部重ね合わせる構造。にして巻線を俵巻になるように巻くことにより鉄心との間の絶縁を構成できる。図４の左側にはバックヨーク２の方から見た平面図を，右側にはその側面図を記載しており，回転子側の内径側壁９ａとヨーク側の外形側壁９ｂの間に電線を巻く巻枠８が示されている。この図４を上から見た図が図５の上部側の図で，回転子側から見た図が下部側の図である。インシュレータの軸方向端部には端子箱１０が一体成形されており，インシュレ−タの内壁９ａの根本近傍に軸方向に設けた段差１３を有し，この段差１３の凹部にゲ−ト１１を設け、ゲ−トのサイズを１．２ｍｍ□以下としている。即ち内壁９ａの軸方向に段差１３を設けて、段差１３の凹部における金型分割面位置にゲ−ト１１を設けている。この構成によれば、金型を２プレ−ト構造にできるので部品点数を抑えてコストを抑えられる。さらにゲ−トサイズを１．２ｍｍ□以下とし、凹部に設けたため、切り離し性が良好であり、さらにゲ−ト残りがあったとしても凹の部分であるため、内壁の外側端面まで突出せず、内壁対向位置で微小ギャップを隔てて回転する、回転子に接触することがない。なおこの図は各ティ−ス毎に分割したインシュレ−タであるが、各ティ−ス毎に分割せず複数のティースに連続して円環状や円弧上の一部で繋がった一体形状のものであっても同じ効果を奏する。
【００３１】
図６は円環状の固定子の軸方向に対して上下に２分割したインシュレ−タの巻枠部８の縦断面模式図である。このインシュレ−タ内径壁部９ａに設けた段差の凹形状部における金型分割面近傍の１箇所にサイドゲ−ト１１を設け、２プレ−ト金型で成形を行っている。図６の最上部の巻き枠頂部をとおる中心線の上にこのゲート１１が設けられている。また図６のＤは巻枠部根本の固定子ティ−ス端面に接する部分においてティ−ス直行方向の幅を示し、ｄは巻枠部の先端におけるティ−ス直行方向の幅を示し、金型のＤ寸法はＰＰＳ樹脂と同一とすると、ＬＣＰ樹脂は成形収縮率が小さいため（ＰＰＳ樹脂に比べてｄ／Ｄの値が大きい）、金型からの離型時や、固定子ティ−ス３への挿入時に加わる応力が低くなり、巻枠部根本でのクラックが生じなかった。またＰＰＳ樹脂比べて巻枠８の肉厚を低減できる。さらに巻枠部根本幅を、ＰＰＳ樹脂より小さくしても応力が増加しないため、固定子ティ−ス３とのクリアランスを小さくできる。すなわち巻線行程における巻線張力と巻線機振動によるインシュレ−タ５のブレ量が減り、巻線の整列性の向上、すなわち占線率を向上させられるので、電動機効率が向上するという良好な結果が得られた。
【００３２】
図７は集中巻型電動機の固定子コアの製造方法について説明する。まず、図７（ａ）に示すような２種類のコア片２０ａ，２０ｂをフレす加工，即ち打ち抜きで形成する。例えば、磁性材料をプレス打ち抜きして２種類のコア片２０ａ，２０ｂを形成する。このコア片２０ａ、２０ｂには連結部２２として、表面に凸部を裏面に凹部をそれぞれに設けている。
【００３３】
次に、図７（ｂ）に示すように２種類のコア片２０ａ，２０ｂを積層する。積層は次のように行なう。まず、同じ種類のコア片２０ａを複数個の直線状（帯状）に配列することによりコア部材２１ａを形成する。次に、コア部材２１ａの上に他の種類のコア片２０ｂを帯状に配列して層を形成する。この時、コア片２０ｂの裏面の凹部がコア片２０ａの表面の凸部に嵌合するように積層する。すなわち、積層方向に相隣るコア片の凸部と凹部とが嵌合される。さらにコア片２０ｂからなるコア部材２１ｂの上にコア片２０ａを帯状に配列する。この時もコア片２０ａの裏面の凹部がコア片２０ｂの表面の凸部に嵌合するように積層する。このようにコア片２０ａからなるコア部材２１ａとコア片２０ｂからなるコア部材２１ｂとを互い違いに積層していき、固定子コア１２を形成する。
【００３４】
このように形成された固定子コア１２は、コア片２０ａ，２０ｂにそれぞれ設けられた凸部・凹部の連結部２２を中心に、回転可能となる。その後、この固定子コア１２のティースに絶縁部材としてのインシュレータ５を取り付ける。このインシュレータはＬＣＰ樹脂にて成形されたものである。インシュレータ５を取り付けた後、図７（ｃ）の様に、固定子コア１２を直線状（バックヨ−クが水平状態）、またはティ−ス歯先が開くようにバックヨ−クを１８０°以上に展開した状態に保持して、インシュレータ５を介してティース３の回りに巻線４を施す。その後、連結部２２を回転することにより環状に形成する。このようにして最終的に図１に示す固定子を製造する。
【００３５】
この電動機製造方法を採用することにより、巻線性が良く、より高効率な集中巻型電動機を提供できる。尚、この方法では、コア片２０ａ，２０ｂを形成してから、積層する手順で説明しているが、コア片２０ａを形成して積層し、その後コア片２０ｂを形成して積層するというようにコア片の形成と積層を繰り返して行なうことで、固定子鉄心を形成するようにしてもよい。この固定子コアに対して、インシュレ−タをあらかじめ上下分割して、各ティ−ス毎に別ピ−スとして挿入する製造方式では、巻枠部の肉厚１４は、樹脂流動性ら０．５ｍｍが限界でそれより薄い場合は、挿入時や、巻線時の応力により巻枠根本にクラックが生じる。逆に１．５ｍｍ以上の肉厚とすると固定子スロット１６の面積が減るため、電動機の効率が低下する。すなわち巻枠部の肉厚を０．５ｍｍから１．５ｍｍの範囲とすると生産性および効率に優れた電動機が提供できる。
【００３６】
次に、固定子コアを金型にインサ−トして、固定子ティ−スを覆うようにインシュレ−タを一体成形する場合について説明する。この方式によれば、あらかじめ上下分割したインシュレ−タを、各ティ−ス毎に別ピ−スとして挿入する方式に対して、固定子ティ−スとインシュレ−タのクリアランスはほぼゼロとなる。さらにガタ付きによる巻線性に乱れがないため、占積率が向上する。さらにインシュレータ毎にティース部に挿入する挿入行程がないため生産性が優れ、挿入時の応力による巻枠根本のクラック生成がないので絶縁特性を満たすためだけの最低限の巻枠肉厚とすればよいので、占積率を向上させられる。巻枠の肉厚としては、巻枠肉厚は０．２ｍｍあれば絶縁特性を満たせることが出来る。逆に肉厚が１．５ｍｍを越える固定子スロット１６の面積が減るため、電動機の効率が低下する。すなわち巻枠部の肉厚０．２ｍｍから１．５ｍｍの範囲とすると生産性および効率に優れた電動機が提供できる。この様に固定子に一体に成形された絶縁成形体５は巻線時に余計な応力が加わることも無く，即ち絶縁と鉄心との間に隙間など応力の高くなる要素が存在しないため０．２ミリメートルの厚み以上であれば問題ないし，巻き枠の形状を鉄心形状にフィットさせて一体に出来、更に薄い形状を製造しやすいので、各種絶縁仕様やサイズ，形状など巻線の違いを考えても１．５ミリメートルよりも薄いもので良く、高々０．９ミリメートルの厚みがあれば巻線作業上も問題点は無くなると判断される。
【００３７】
図８は固定子のバックヨーク部２、複数のティース部３、当該複数のティース部間を繋ぐ連結部２２を有し、当該連結部２２において折り曲げ可能なコア12の巻線方法説明図で、図８ａはこの固定子を金型にインサ−トしてバックヨ−ク２と巻線４との絶縁を行うウェッジ１５を、ティ−ス３の歯先と平行方向に薄肉形状にインシュレ−タ５ともに一体に成形する行程を示し、図８ｂは連結部２２を可動させ各ティ−ス３先端側を開いてバックヨ−クを１８０°以上に展開した後に樹脂を加熱させた上で冶具等の機械的手段等用いてウェッジ１５をティ−ス直角方向に変形を加え、その後ティ−ス３に直接巻線を行う工程を示し、図８ｃは巻線後に、変形させたウェッジ１５を前記と同等方法により再度ティ−ス３直角方向に戻す工程を示し、展開したティ−ス３は連結部２２を可動させて最終的に図１に示すような環状とする。この方式によれば、絶縁紙やシ−ト状絶縁樹脂等をティース間絶縁として挿入することなく固定子バックヨ−ク部２と巻線４との絶縁を確実にできるので、部品点数の削減ができる。
【００３８】
図９はインシュレータ５を固定子コア１２に挿入する工程を説明する説明図である。図８ａの様に巻線が無い状態でコアに挿入されるので簡単な作業で行える。以上のような製造方法で製造される電動機は、電動機の低振動、低騒音化のためには電動機のスロット数および極数を多くすることが有効である。従来の集中巻式電動機は巻線占積率が低いため、極数を多くするのに限界があったが、本発明の集中巻式電動機は固定子スロットの占積率を高くできるので、スロット数および極数を多くしても効率の低下がないため、４ヶ以上の極数、より好ましくは６極とする事が可能で、小型で、性能が良いものが得られる。
【００３９】
図１０は射出成形装置５０の金型装置中でインシュレータ５を成形している状態を説明する説明図で，金型装置は固定金型３７と可動金型３６よりなる。図示していない射出成形装置から注入された上記で説明した樹脂の溶融品を、金型内の樹脂流動路であるスプルー３４、ランナー３５を通してゲート１１から成形品５の形状を決めている金型内の空間へ供給される。固定金型と可動金型の境界である金型分割面はランナーと接続するゲート１１の存在する面であり，この結果２プレート金型と出来るので部品点数の少ない製造装置が得られる。しかも３プレート金型機に比べ成形サイクル時間が短くなり大量生産にも有効である。もちろん３プレート金型など多くのプレートを有する金型にすればより複雑な形状やゲートを壁部先端に設けるなどゲート位置を自由に選択できる。
【００４０】
図１１に射出成形装置全体を説明する説明図を示す。射出成形機は計量されて一定量が決められた樹脂のペレットや粒体を投入するホッパー３８から供給されたシリンダー３９内で樹脂を溶融させスクリュー４０で金型装置の方へ押し出す。射出成形機から固定金型３７に押し込まれた溶融樹脂はスプルー３４などの流道路から成形品６０の空間へ注入される。可動金型３６は固定盤４２に対し固定金型３７の方向へ駆動されて金型装置が一体となり，型締めが行われた後でこの樹脂の注入が射出されて行われる。樹脂注入後保圧され、冷却されて固化した後で可動金型３６が固定盤４２の方向へ成形品を固着したままゲートで破断して引き剥がされる。又後射出成形機も可動盤４１により固定金型３７から引き離される。成形品はピンにより可動金型から押し出されて取り出すことが出来る。
【００４１】
射出成形は以上の様に、計量，型締め，射出，保圧，冷却，離型，製品取出し，の工程で１サイクルが構成される。第１サイクルの冷却工程中に第２サイクルの計量が開始されるので計量時間は射出成形サイクルに入れないとすると、型締めから製品取出しまでが１サイクルの時間となる。方締めと取り出し時間は成形装置能力と金型構造に依存するので、射出，保圧，冷却時間が樹脂特性に依存する。既に述べてきた様に，本発明のＬＣＰ樹脂を使うことによりこのサイクル時間を短縮でき，且つ，冷却などに大掛かりな成形装置を使わなくとも済み，簡単に量産が可能になる。
【００４２】
以上のとおり，図１０に示す装置で製造されるインシュレータ５は、ティース軸方向に分割したもので，巻線が巻かれる巻枠８と巻き線４がティース直角方向に線漏れするのを防止するため軸方向延長方向のコイルエンドに対向する位置に設けられた内径壁又は外形壁９ａ，９ｂより構成され，外形壁部には巻き線の結線を行うための端子箱１０が設けられる。内径壁部には図５に示す様に１−２ミリメートル程度の段差１３を設けこの引っ込んだ部分に１．２ｍｍ角より小さな面積のゲートを設けて、熱可塑性の液晶ポリエステル樹脂により成形されたものである。成形にあたっては金型分割面を図１０の如くインシュレータ５の巻枠部８が固定子ティース端面に接する面で、巻き枠頂部の裏側の面と同一面で，ゲート１１の近傍に設ける。固定金型３７側にインシュレータ５の内外径壁部，巻枠頂部の形状をしたキャビティおよびランナー，ゲートを形成し，可動金型３６側には巻枠部の頂部より下側の形状のキャビティを形成させる。これにより樹脂の注入をスムースに行え，且つ，製品の成形と離型が簡単に行える２プレート金型で樹脂成形品を製造できる。なお金型装置の場合大きな射出圧力が金型に作用するため，この力に耐える様に油圧やエアー圧により型締めを行う。
【００４３】
金型のキャビティ内部に樹脂が充填された後冷却・固化によりインシュレータ５が形成される。次に型開きを行い可動金型に埋設されたイジェクトピンを突出させることにより製品およびランナ―から金型を取り出す。この際にイジェクトピンを製品側の巻枠頂部裏側の面とランナー部双方に設けて、ランナー側ピンにアンダーカット部を設け，ランナー側だけ保持しインシュレーたー成形品より離型を送らせて、即ちピン突出のタイミングをずらして製品をランナーより若干早め可動金型から切り離すことによりゲートへの力をあまりかけずにランナー３５をゲート位置で切り離す工程を省略することが出来る。これによりゲート切り離し工程が不要になるだけでなく，ゲート切り離し後のゲート残りを短く抑えることが可能になりこのゲート残りが段差の凹部から突出せず、ゲート処理も不要に出来るので工程が簡素化でき生産性に優れた生産方式とすることが出来る。
【００４４】
以上の様に、固定子を形成する鉄心に直接巻装され通電されるコイルである巻線とヨークやティース間に設けられ絶縁を行う絶縁部材を、繊維状無機強化材もしくは無機充填材を含有する本発明の液晶ポリエステル樹脂を金型に注入して樹脂成形品を成形して製造する際、この液晶ポリエステル樹脂は融点が３５０゜Ｃ以下、融解時の生成ガス量が２００ｐｐｍ以下であって、結晶化潜熱が１０Ｊ／ｇ以下のものを前記金型に注入して熱可塑性射出成形するので、射出から成形品取出しまで簡単で早い電動機の製造方法が得られる。更に樹脂成形品のコイルの軸方向端部であるコイルエンドに対向する部分であって内径側もしくは外径側の壁部先端又は壁部根元部の成形品凹部に設けたゲートから液晶ポリエステル樹脂を注入するのでゲート処理工程なども省略できる。なお上記説明は内径側壁面に凹部を設け個々にゲートを持ってくる形状の説明をしたが外径側壁面の端子箱などの凹部であっても良いし，更に、固定子の内側に回転子を回転させる構造の電動機にて説明してきたが、アウターローター，即ち固定子を中心側に設け外側に回転子を配置する構造でも同様な形状，製造方法が可能であることは当然である。
【００４５】
図１２，図１３は本発明の液晶ポリエステル樹脂を使用した射出成形により成形品を製造する別の成形装置の構成を説明する説明図である。即ち固定子１を形成するヨーク２の内周または外周方向に突出した複数ティース部３を有する鉄心と、このティ−ス部３に直接巻装され通電されるコイルである巻線４と、コイル４とティース部３間に設けられ絶縁を行う絶縁部材であるインシュレータ５と、を備えた電動機を製造する際，絶縁部材５として、繊維状無機強化材もしくは無機充填材を含有する液晶ポリエステル樹脂を金型に注入して樹脂成形品を成形する時に、金型に固定子１をそのまま埋め込み，特にティース部３に直接樹脂が密着して一体となるようにキャビティにこのティースを挿入してから、液晶ポリエステル樹脂を注入し、前記固定子と前記樹脂成形品を一体に成形するものである。
【００４６】
この製造方法では先に図８で説明した固定子１のヨ−ク２とコイル４との絶縁を行うウェッジ１５を、固定子１のティ−ス部３の歯先と平行方向に薄肉形状に金型内で一体に射出成形を行なうことが出来る。このように電動機の固定子を形成する鉄心ティース部に直接巻装され通電されるコイルと鉄心間に設けられ絶縁を行う絶縁部材を形成するように、繊維状無機強化材もしくは無機充填材を含有する液晶ポリエステル樹脂を注入して樹脂成形品を成形する金型の場合，固定子の鉄心部分を覆うとともに、ティース部３の周囲にキャビティを設け，このキャビティを覆う様な構成としている。
【００４７】
図１２は金型の正面図で，図１３は金型の側面図である。射出成形機のノズル５１は固定盤４２と接触しては樹脂を射出し，終わると離れる構造で，固定盤４２からランナーストリッパー５２，固定金型３７に設けてある溶融樹脂の流路であるスプルー３４，ランナー３５を経由してゲート１１からキャビティに樹脂が注入される。成形時は固定金型３７に型締めされ一体にキャビティを形成する可動金型３６はスライド金型３６Ａとスライド金型３６Ｂが可動盤４１にも受けられ記載していないインジェクションピンとともに、固定金型に型締め，型開きし、成形品を取り出す構成にしている。
【００４８】
このインシュレータ一体成形金型による製造方法では図８の様に、先ず各ティース部を連結する連結部２２により展開自在に稼動させてバックヨーク２を水平状態とする。図１２の金型装置が型開きの状態で可動盤４１にバックヨークを図の下側にして固定子コア１をスライド金型３６Ｂの所定位置に固定する。このスライド金型Ｂは少なくとも１対設けられ例えば一方を固定し，他方を横方向にスライドさせてヨークを設定された位置である一方へ押し付けて両側から抑えこむ。次に固定子コア１の軸方向両端面を絶縁材５の空間を介して覆うスライド金型３６Ａも軸方向両側からスライドさせ固定子スロット部に挿入し，固定子スロット中央部で付き合わせる。ついで可動盤４１、スライド金型３６Ａ，３６Ｂの可動金型をを油圧やエアー圧にて駆動し固定金型に固定し、ランナーストリッパープレート５２，固定盤共々型締めを行い，各方向における圧力を成形時の樹脂圧力以上の圧力で保持する。こうして固定子コア，スライド金型３６Ａ，３６Ｂおよび固定金型によりインシュレータ形状で樹脂が注入される空間であるキャビティが形成される。
【００４９】
続いて射出成形機のシリンダーノズルを固定盤の溶融樹脂入口であるスプールブッシュに接触させて液晶ポリエステル樹脂を射出する。スプルー３４，ランナー３５，ゲート１１を通過した溶融樹脂はキャビティ内に流動して金型内の配管に通水するなどの冷却を行い，樹脂を固化して固定子コアとともにインシュレータ５を一体に成形させる。本発明のように流動性の良い樹脂を使用するが，更に加えて，ゲートは各ティース毎にインシュレータ内壁部分に例えば１ヶ所設け，樹脂流動長さコア積層厚さの半分とし，樹脂が射出され流動中に固化してショート不良となるのを防止している。図に示す様にスライド金型３６Ａ，３６Ｂの間や固定金型とスライド金型間にウエッジ１５のキャビティを設けることにより成形時にインシュレータ５と一緒にウェッジ１５をどのような形状、例えば部分的に薄くするなどしても成形できる。なお図８の説明ではウェッジ位置を外径壁側だけに設ける構造を説明したがこの様に内径壁側にも簡単に設けることが出来る。
【００５０】
この様に、固定子のバックヨーク部、複数のティース部、複数のティース部間を繋ぐ連結部を有し、当該連結部において折り曲げ可能な固定子鉄心とし、固定子鉄心を金型装置にインサートして絶縁樹脂と一体に成形することにより、固定子ティース部の軸方向において巻線が巻装される面の絶縁材成形品の肉厚を０．３から０．９ｍｍとすることが出来，さらに一層効率が良く信頼性の高い電動機を製造することができる。
【００５１】
なおウエッジ１５を有する構造の場合の製造では，先ずバックヨ−クと巻線との絶縁を行うウェッジを、ティ−スの歯先と平行方向に薄肉形状に金型内で一体に射出成形を行う工程と、連結部を可動させ各ティ−ス先端側を開いてを水平方向以上に展開した後に樹脂の熱変形温度以上に過熱させるか、冶具等の機械的手段を用いてウェッジをティ−ス直角方向に変形を加えてからティ−スに直接巻線を行う工程と、巻線後に変形させたウェッジを前記と同等方法により再度ティ−ス直角方向に戻し、展開したティ−スを間接部を可動させて環状とする工程による作業により製造することが出来る。
【００５２】
上記は連結部２２を有し展開可能な固定子を水平方向に伸ばしてから射出成形したが，円環状の固定子を金型にインサートして絶縁樹脂と一体に成形することも可能であり，これにより固定子ティース部を覆い、ティ−ス部の軸方向において巻線が巻装される面の絶縁材成形品の肉厚を０．３から０．９ｍｍと薄い絶縁にすることが出来る。水平展開状態で巻線を巻く作業では無理な力をかけることなく簡単な作業のため絶縁の厚みは絶縁耐力だけで決めることが出来０．２ｍｍ以上とより薄く出来るが，円環状固定子にコイルを巻く作業には巻線機の複雑な作業により力の方向が変わるなど絶縁に加わる負担を考え０．３ｍｍ以上の薄さが必要である。
【００５３】
別の金型装置の説明を図１６乃至図１９にて示す。図１６は型締めしている金型装置のキャビティにインシュレータ５が成形機ノズルより射出された溶融樹脂が固化している状態を示す。射出された溶融金属は溶解プラスチックを移送する経路７１を通りランナー３５からゲート１１を介し金型本体の型板に角穴又は丸穴を掘り込み穴に嵌めこまれたコア入れ子７４、７５のなかに設けられたキャビティに充填され固化されてインシュレータ５となる。この時途中の通路にもスプルー３４やランナー３５の如く溶融金属が充填されて固化する。この状態ではエジェクタープレート下７９に埋設されたロック押だしピン８２は，頭部の下方にクリアランスｄを設けている。エジェクタープレート上下７８、７９が、成形機の動力を伝達するシャフトであるエジェクターロッド８１により上昇した時に、このクリアランスｄの距離まで押だしピン８２は動作しない。そのため同じくエジェクタープレート７８、７９により押し出されるエジェクターピン７７に比べランナーロックピン７６は動き出しが遅くなり動作タイミングが遅れることになる。即ちランナーロックピン７６はエジェクターピン７７とは時間差を置いて動作することになる。また型開きの時ランナーを可動側にひきつけスプールブッシュからスプールを引き抜くとともに製品とランナーをゲート１１で切り離す役目であるランナーロックピン７６を押し出してランナー３５を金型から取り出す役割であるロックピン押だしピン８２の上部は図１６Ｂ部詳細に記す如くランナー３５のアンダーカット部にはまり込む形状をしている。ランナーに食い込み可動側固に保持されるようであればアンダーカットで無くとも良い。エジェクタープレート７８，７９は押し出し装置が可動するためのスペースを造るスペーサーブロック８０の範囲内で動くことが出来る。
【００５４】
図１７は図１６から金型が開く工程を説明する図で、可動金型が成形機の動力により下のほうへ開く型開きを示している。金型の可動側と固定側が切り離されることにより溶融金属が固化した樹脂成形製品であるインシュレータ５，ランナー３５，スプルー３４などはそのまま可動側金型に接着した状態で残り，固定側から離型される。
【００５５】
図１８は可動側金型から成形品を離型させる動作を説明する図で，離型のため製品突き出し動作を油圧などにより駆動されるエジェクタロッド８１が行う。このエジェクタロッド８１がエジェクタプレート７８、７９を固定側へ動かしエジェクタピン７７が成形品５を金型から先ずクリアランスｄ寸法だけ押し出す。この時ランナー３５はランナーロックピン７６により保持されているので、製品５とランナー３５はゲート位置で自動的に切断される。先に説明した様にゲートを１．２ｍｍ角以下としているので、ピンによる押し出しのみで容易に成形品とランナーは切断される。逆にいうと寸法ｄはこの切断を行える寸法以上にすれば良い。図１９は製品およびランナー他を取り出す説明図で，エジェクタープレート７８，７９が更に上昇するとゲート位置で切断されたランナーはロックピンにより金型から押し出されるので簡単に取出しが可能となる。この様に射出成形製品と金型内の経路などの溶融固化品であるランナーなどとは離型に時間差を持たせることにより成形サイクルが簡単になる。当然製品も金型から押し出され、ロボットアームによりチャックして取り出せる位置に着た時に製品と，スプルーをつけたランナーは同時に取り出しが可能となる。このような構成により簡単で短時間の射出成形サイクルを行うことが出来る。
【００５６】
図１４にてＰＰＳ樹脂とＬＣＰ樹脂の成形サイクルの比較を説明する。先に説明した様に成形サイクルは型締め，射出，保圧，冷却，離型、製品取出しの各工程での作業が行われるが，本発明の液晶ポリエステル樹脂では結晶化潜熱が大幅に小さく，結晶化樹脂は冷却時の固化するまでの熱量が小さいので発熱が小さく冷却時間が大幅に低下していることがわかる。他の工程は大差ないとしても金型の冷却が早く成形サイクルが大幅に短く出来るので製品が短時間で得られ，簡単に量産が可能となる。以上の様に本発明は、高効率、且つ、信頼性が高く大量生産が可能な電動機が得られる。更に製造サイクルが短く大量生産に適した電動機の製造方法を得ることが出来る。更に簡単な構成で寿命の長いこの電動機の金型装置となるものである。
【００５７】
図１５には本発明の電動機を冷凍サイクルにおける圧縮機に使用した場合の冷媒回路図を示す。図は圧縮機３０、蒸発器３１、凝縮器３２、絞り３３から構成される冷凍回路を示し、圧縮機３０は密閉構造の容器の内部に圧縮機高部を駆動する電動機が内蔵されており、本発明の集中巻式電動機を搭載している。この冷媒回路では圧縮機で圧縮され高温高圧のガス冷媒とされ、凝縮機３２で冷媒の温度が低下し液体化した後で、絞り３３で圧力が低下し，蒸発器で蒸発してほぼガス状態となって再び圧縮機に戻されるが、内蔵された電動機にはこのような冷媒や圧縮機構などを回転させるなどの潤滑油が常に浸漬された状態となる。この回路内に冷媒、冷凍機油を内包し、冷媒としてジフルオロメタン、１，１，１，２，２−ペンタフルオロエタン、１，１，１，２−テトラフルオロエタン、１，１，１−トリフルオロエタン、クロロジフルオロメタン、二酸化炭素、アンモニア、ジメチルエ−テル、プロパン、ブタンのうち少なくとも一種と、冷凍機油として、エステル系、エ−テル系、グリコ−ル系、アルキルベンゼン系、ポリαオレフィン系、ポリビニールエーテル系、ナフテン系鉱油、パラフィン系鉱油のうち少なくとも一種とを組み合わせて使用したても、運転中の温度や圧力の状態でこれらの冷媒や潤滑油により電動機の絶縁物が影響を受けても、本発明の電動機ではスラッジ生成等の問題を起すことなくによる回路閉塞がなく長期信頼性に優れる冷凍空調機を得ることが出来る。更に本発明の電動機の回転子に、燒結永久磁石またはプラスチック系のフェライト永久磁石又は希土類永久磁石が用いられた場合でも冷媒や冷凍機の影響が無く、且つ電動機の効率がより高くなり，絶縁性能を確保でき，信頼性が高い電動機や冷凍空調装置が得られる。
【００５８】
以上の様に本発明の電動機は、積層鋼板により形成される円環状バックヨークと当該バックヨークの内周または外周方向に突出した複数ティース部を有する鉄心と、ティ−スとティ−スに直接巻装されるコイルと、このコイルとティースとの絶縁を行う絶縁部材（インシュレ−タ）から構成された固定子を有する集中巻式電動機において、絶縁材が、ＤＳＣにより測定される融点が３５０℃以下、結晶化潜熱が１０Ｊ／ｇ以下、溶融時の生成ガス量が２００ｐｐｍ以下(融点＋30degの範囲)、炭素繊維、ガラス繊維、炭化珪素繊維、芳香族ポリアミド繊維、チタン酸カリウムウィスカ−繊維、アルミナウィスカ−繊維等の繊維状無機強化材、もしくはシリカ粉、硫化モリブデン粉、黒鉛粉等の無機充填材のうちから選ばれる少なくとも１つを９５重量％以下含有し、滑剤を添加しないか、ステアリン酸系または脂肪酸アミド系の滑剤を３．０重量％以下添加した液晶ポリエステル成形品であり、信頼性が高く製造が簡単である。
【００５９】
又本発明では、絶縁材はコイルを直接巻装される巻枠部と、固定子の内径または外径側に配置される壁部と、その壁部には巻線の結線を行うための端子箱を備え、内径または外径側のいずれかの壁部にサイドゲ−トを設け、ゲートサイズを１．２ｍｍ□以下としており結線も簡単で、見栄えの良いものが得られる。
【００６０】
また、固定子ティース部を覆い巻線が巻装される絶縁材の巻枠部の表面粗さを１０μｍＲｚ以下としたので絶縁信頼性が高い。
【００６１】
また、円環状の固定子の軸方向に対して上下に２分割した絶縁材成形品を挿入し、固定子ティース部の軸方向において巻線が巻装される面の成形品肉厚を０．５から１．５ｍｍとし、内径または外径側の壁部に段差を設けて、段差の凹形状部における金型分割面近傍の１箇所にサイドゲ−トを設け、２プレ−ト金型で成形したので、製造装置が簡単で安価となる。
【００６２】
また、固定子のバックヨーク部、複数のティース部、当該複数のティース部間を繋ぐ連結部を有し、当該連結部において折り曲げ可能な固定子鉄心とし、各ティース部に対して一対の上下分割された絶縁材成形品を挿入し、固定子ティース部を覆い、ティ−ス部の軸方向において巻線が巻装される面の絶縁材成形品の肉厚を０．５から１．５ｍｍとし、内径または外径側の壁部に段差を設けて、段差の凹形状部における金型分割面の１箇所にゲ−トを設け、２プレ−ト金型で成形したので，効率の良いモーターを生産性良く生産できる。
【００６３】
また、円環状の固定子をインサートして絶縁樹脂と一体に成形し、固定子ティース部を覆い、ティ−ス部の軸方向において巻線が巻装される面の絶縁材成形品の肉厚を０．３から０．９ｍｍとすることにより、高効率な電動機とすることができる。
【００６４】
また、固定子のバックヨーク部、複数のティース部、当該複数のティース部間を繋ぐ連結部を有し、当該連結部において折り曲げ可能な固定子鉄心とし、固定子鉄心をインサートして絶縁樹脂と一体に成形し、固定子ティース部の軸方向において巻線が巻装される面の絶縁材成形品の肉厚を０．２から０．９ｍｍと出来，一層効率を改善できる。
【００６５】
また、バックヨ−クと巻線との絶縁を行うウェッジを、ティ−スの歯先と平行方向に薄肉形状に金型内で一体に射出成形を行う第一の工程と、連結部を可動させ各ティ−ス先端側を開いてを水平方向以上に展開した後に樹脂の熱変形温度以上に過熱させるか、冶具等の機械的手段を用いてウェッジをティ−ス直角方向に変形を加えてからティ−スに直接巻線を行う第２の工程と、巻線後に変形させたウェッジを前記と同等方法により再度ティ−ス直角方向に戻し、展開したティ−スを間接部を可動させて環状とする第３の工程により製造することにより，より信頼性の高い絶縁性能を簡単に得られる。
【図面の簡単な説明】
【００６６】
【図１】本発明の実施の形態の電動機断面図。
【図２】本発明の図１のスロット部分を拡大した説明図。
【図３】本発明の実施の携帯における樹脂である液晶ポリエステル樹脂と従来の樹脂であるＰＰＳとの特性比較を示す図。
【図４】本発明の実施の形態におけるインシュレ−タ正面図および側面図。
【図５】本発明の実施の形態におけるインシュレ−タのゲ−ト位置と端子箱を示す図。
【図６】本発明の実施の形態における電動機のインシュレ−タの巻枠の縦断面模式図。
【図７】本発明の実施の形態における固定子の製造方法を示す図。
【図８】本発明の実施の形態における固定子の製造方法を示す図。
【図９】本発明の実施の形態における固定子の製造方法を示す図。
【図１０】本発明の実施の形態における固定子の製造方法および装置を示す図。
【図１１】本発明の実施の形態における射出成形装置を説明する説明図。
【図１２】本発明の実施の形態における製造装置を説明する図。
【図１３】本発明の実施の形態における製造装置を説明する図。
【図１４】本発明の実施の形態における成形サイクル比較図。
【図１５】本発明の実施の形態における冷凍空調機の冷媒回路説明図。
【図１６】本発明の実施の形態における金型説明図。
【図１７】本発明の実施の形態における金型説明図。
【図１８】本発明の実施の形態における金型説明図。
【図１９】本発明の実施の形態における金型説明図。
【符号の説明】
【００６７】
１  固定子、  ２  固定子バックヨ−ク、  ３  ティ−ス、  ４  巻線、  ５  インシュレ−タ、  ６  回転子、  ７  永久磁石、  ８  巻枠、  ９  壁部、  １０  端子箱、  １１  ゲ−ト、  １２  固定子コア、  １３  壁部段差、  １４  巻枠肉厚、  １５  ウエッジ、  １６  スロット、  ２０ａ，２０ｂ  コア片、  ２１  コア部材、  ２２  連結部、  ３０  圧縮機、  ３１  蒸発器、  ３２  凝縮器、  ３３  絞り部，  ３４  スプルー、  ３５  ランナー、  ３６  可動金型，  ３７  固定金型、  ３８  ホッパー、  ３９  シリンダ，  ４０  スクリュー，  ４１  可動盤，  ４２  固定盤，  ５０  金型装置，  ５１  ノズル，  ５２  ランナストリッパー、  ７１  溶融プラスチックを移送する経路，  ７４  キャビティ側入れ子，  ７５  コア入れ子，  ７６  ランナーロックピン，  ７７  エジェクターピン，  ８０  スペーサーブロック，  ８１  エジェクターロッド，  ８２  ロック押だしピン。
【図１】
2006180698.tif 000003
【図２】
2006180698.tif 000004
【図３】
2006180698.tif 000005
【図４】
2006180698.tif 000006
【図５】
2006180698.tif 000007
【図６】
2006180698.tif 000008
【図７】
2006180698.tif 000009
【図８】
2006180698.tif 000010
【図９】
2006180698.tif 000011
【図１０】
2006180698.tif 000012
【図１１】
2006180698.tif 000013
【図１２】
2006180698.tif 000014
【図１３】
2006180698.tif 000015
【図１４】
2006180698.tif 000016
【図１５】
2006180698.tif 000017
【図１６】
2006180698.tif 000018
【図１７】
2006180698.tif 000019
【図１８】
2006180698.tif 000020
【図１９】
2006180698.tif 000021